(57)【要約】【課題】  非水系インクを使用するインクジェットプリンターやプロッターで印字した際のインク吸収性が良く、白紙光沢度の高いインクジェット記録用塗工紙を提供する。【解決手段】  シート状紙基材の少なくとも一面上に、顔料及び接着剤を主成分として含む塗被層を有している塗工紙において、前記塗被層中にインク吸収助剤としてロジン及び／又はロジン誘導体を含むことを特徴とする非水系インクを使用するインクジェット記録用塗工紙。該塗工紙は、上記塗被層形成後にカレンダー処理によってＪＩＳ−Ｚ８７４２による７５度の白紙光沢度が５０％以上となっていることが望ましい。【選択図】  なし【特許請求の範囲】
【請求項１】
シート状紙基材の少なくとも一面上に、顔料及び接着剤を主成分として含む塗被層を有している塗工紙において、前記塗被層中にインク吸収助剤としてロジン及び／又はロジン誘導体を含むことを特徴とする非水系インクを使用するインクジェット記録用塗工紙。
【請求項２】
前記塗被層中に含まれるロジン及び／又はロジン誘導体は、顔料１００質量部（固形分）に対し１〜１００質量部（固形分）の配合量であることを特徴とする請求項１記載の非水系インクを使用するインクジェット記録用塗工紙。
【請求項３】
前記塗被層中における接着剤は、顔料１００質量部（固型分）に対して、２〜５０質量部（固型分）の配合量であることを特徴とする請求項１又は請求項２に記載の非水系インクを使用するインクジェット記録用塗工紙。
【請求項４】
顔料の主成分がカオリンである請求項１〜請求項３のいずれか１項に記載の非水系インクを使用するインクジェット記録用塗工紙。
【請求項５】
前記塗被層の塗工量は、３〜３０ｇ／ｍ2であることを特徴とする請求項１〜請求項４のいずれか１項に記載の非水系インクを使用するインクジェット記録用塗工紙。
【請求項６】
前記シート状紙基材は、化学パルプ、機械パルプ、古紙パルプ及び非木材パルプから選ばれる少なくとも１種のパルプを使用して抄造されていることを特徴とする請求項１〜請求項５のいずれか１項に記載の非水系インクを使用するインクジェット記録用塗工紙。
【請求項７】
前記パルプは、塩素フリーパルプであることを特徴とする請求項６記載の非水系インクを使用するインクジェット記録用塗工紙。
【請求項８】
前記塗被層は、表面のＪＩＳ−Ｚ８７４２による７５度の白紙光沢度が５０％以上であることを特徴とする請求項１〜請求項７のいずれか１項に記載の非水系インクを使用するインクジェット記録用塗工紙。
【請求項９】
パルプ繊維を含有するシート状紙基材に、顔料、接着剤及びインク吸収助剤としてロジン及び／又はロジン誘導体を含有する塗被層を形成し、その後、ＪＩＳ−Ｚ８７４２による７５度の白紙光沢度が５０％以上となるようにカレンダー処理することを特徴とする非水系インクを使用するインクジェット記録用塗工紙の製造方法。
【発明の詳細な説明】
【技術分野】
【０００１】
本発明は、インクジェット記録用塗工紙及びその製造方法に関するものであり、詳しくは、非水系インクを使用するインクジェットプリンターやプロッターで印字した際のインク吸収性が良く、白紙光沢度の高いインクジェット記録用塗工紙を提供するものである。
【背景技術】
【０００２】
近年、パーソナルコンピューターで作成した画像情報等を記録紙に表示する手段として、熱や圧力を駆動源としてノズルより溶液状のインクを記録紙上に吐出させ、インクにより画像を形成して印刷を行うインクジェット記録方式等が使用されている。特に、多色インクジェット記録方式では、近年、インク滴の制御とインクの開発、及び受容層の性能向上に伴い銀塩写真並みの画像を得られるまでに進歩している。
【０００３】
インクジェット記録方式で使用されるインクとしては、水系（水性）や非水系（油性）の溶媒中に染料を溶解、又は顔料を分散させて使用している。特に、インクジェット記録装置のインクヘッドメインテナンス性に優れていることから、主として使用されているものに水系染料インクがある。このような水系染料インクを使用して印字した場合、発色性、解像力等優れた高画質の印字物を得ることができる。しかし、水系染料インクは水溶性であるために記録画像の耐水性が悪いし、染料であるために耐オゾン性が弱く、また、耐候性に劣り、長期間で記録画像の褪色、消失等の問題が有る。
【０００４】
特許文献１には、記録画像の耐水性、耐候性に優れ、インクジェット記録装置のヘッド目詰まりが起きない非極性の絶縁性溶媒、すなわち、非水系溶媒を用いたインクを使用している例が記載されており、該非水系インクは紙種によらず印字が可能であると記載されている。しかし、一般のインクジェット記録用塗工紙は水系インクに対応しているものがほとんどであるため、非水系インクをした場合、印字はできるものの、インクの吸収性が遅く、乾燥性、画質の点で満足のいくものではなかった。また、特に光沢度の高いインクジェット記録用塗工紙を使用する場合は、インク吸収性が極めて遅いため、満足のいく印字物を得ることは不可能であった。
【０００５】
特許文献２には、紙基材の填料として高吸油性顔料を使用した非塗工紙すなわち上質紙を、非水系インクを使用するインクジェット記録用紙とすることが開示されている。しかしながら、この記録用紙は塗被層が設けられていないために光沢度が低いものとなっている。
【０００６】
特許文献３には、紙基体上に有機顔料を含む被覆層（下層）を設け、熱カレンダー処理を施した後、その上に無機超微粒子を含むインク吸収層（上層）を設けた２層構造のインクジェット記録用紙が開示されている。しかしながら、このようにして作製されたインクジェット記録用紙は７５°光沢度とインク吸収性を両立することが難しい。例えば、光沢度を５０％以上にしようとするとインク吸収が悪化し、逆にインク吸収性を良くしようとすると、光沢度は５０％以下になってしまう。また、製造法についても、下層を設けた後、熱カレンダー処理し、さらに上層を設けることは非常に煩雑である。
【特許文献１】特開平５−３３１３９７号公報（請求項1項及び２項）
【特許文献２】特開２００２−２７４０２３号公報（請求項１項）
【特許文献３】特開２００２−０５９６３７号公報（請求項１項〜１０項）
【発明の開示】
【発明が解決しようとする課題】
【０００７】
本発明の目的は、白紙光沢度が高く、非水性インクの吸収性の良いインクジェット記録用塗工紙及びその製造方法を適用することをにある。
【課題を解決するための手段】
【０００８】
本発明は、以下の態様を含む。
【０００９】
（１）シート状紙基材の少なくとも一面上に、顔料及び接着剤を主成分として含む塗被層を有している塗工紙において、前記塗被層中にインク吸収助剤としてロジン及び／又はロジン誘導体を含むことを特徴とする非水系インクを使用するインクジェット記録用塗工紙。
【００１０】
（２）前記塗被層中に含まれるロジン及び／又はロジン誘導体は、顔料１００質量部（固形分）に対し１〜１００質量部（固形分）、好ましくは５〜７０質量部（固形分）の配合量であることを特徴とする（１）項記載の非水系インクを使用するインクジェット記録用塗工紙。
【００１１】
（３）前記塗被層中における接着剤は、顔料１００質量部（固型分）に対して、２〜５０質量部（固型分）の範囲内の配合量であることを特徴とする（１）項又は（２）項に記載の非水系インクを使用するインクジェット記録用塗工紙。
【００１２】
（４）顔料の主成分がカオリンである（１）〜（３）のいずれか１項に記載の非水系インクを使用するインクジェット記録用塗工紙。
（５）前記塗被層の塗工量は、３〜３０ｇ／ｍ2であり、好ましくは５〜２５ｇ／ｍ2であることを特徴とする（１）項〜（４）項のいずれか１項に記載の非水系インクを使用するインクジェット記録用塗工紙。
【００１３】
（６）前記シート状紙基材は、化学パルプ、機械パルプ、脱墨パルプのような古紙パルプ及び非木材パルプから選ばれる少なくとも１種のパルプに、必要に応じて有機合成繊維、再生繊維、ポリノジック繊維及び無機質繊維から選ばれる少なくとも１種を混用して抄造されていることを特徴とする（１）項〜（５）項のいずれか１項に記載の非水系インクを使用するインクジェット記録用塗工紙。
【００１４】
（７）前記パルプは、ＥＣＦパルプ、ＴＣＦパルプ等の塩素フリーパルプであることを特徴とする（６）項記載の非水系インクを使用するインクジェット記録用塗工紙。
【００１５】
（８）前記塗被層は、表面のＪＩＳ−Ｚ８７４２による７５度の白紙光沢度が５０％以上、好ましくは６０％以上であることを特徴とする（１）項〜（７）項のいずれか１項に記載の非水系インクを使用するインクジェット記録用塗工紙。
【００１６】
（９）シート状紙基材に、顔料、接着剤及びインク吸収助剤としてロジン及び／又はロジン誘導体を含有する塗被層を形成し、ＪＩＳ−Ｚ８７４２による７５度の白紙光沢度が５０％以上となるようにカレンダー処理することを特徴とする非水系インクを使用するインクジェット記録用塗工紙の製造方法。
【発明の効果】
【００１７】
本発明のインクジェット記録用塗工紙は、非水性インクの吸収性が良く、かつ白紙光沢度の高いインクジェット記録用塗工紙であり、非水系インクを使用するインクジェット記録用塗工紙として実用上極めて有用である。
【発明を実施するための最良の形態】
【００１８】
以下に、本発明のインクジェット記録用塗工紙、及びその製造方法について、詳しく説明する。
【００１９】
本発明の非水系インクを使用するインクジェット記録用塗工紙は、インク吸収助剤としてロジン及び／又はロジン誘導体を塗被層に含むことを特徴としている。使用されるロジンは天然樹脂であり、樹木の松から得られる琥珀色の液状粘性樹脂として知られており、その主成分は、アビエチン酸（３つの環構造、共役二重結合、カルボキシル基を有する）とその異性体の混合物である。このようなロジンは、松脂であるため疎水性が高く、非水性インクに使用されている溶媒成分との馴染みが良く、非水性インク吸収性が向上することが判明した。また、加圧処理されると樹脂が押し潰され、光沢度が増すことも判明した。
【００２０】
ロジンの主成分であるアビエチン酸は、共役二重結合やカルボキシル基を有していて反応性があるため、二量化やポリマー化、水素添加や脱水素化、さらには各種ヒドロキシル基含有化合物とのエステル化等によってもロジン誘導体を合成することが可能であり、これらのロジン誘導体も本発明の非水性インクを使用するインクジェット記録用塗工紙の塗被層に使用することができる。
【００２１】
本発明の非水性インクを使用するインクジェット記録用塗工紙において、塗被層中に含まれるロジン及び／又はロジン誘導体の配合量は、顔料１００質量部（固形分）に対し１〜１００質量部（固形分）であり、特に５〜７０質量部（固形分）であることが好適である。配合量が１質量部より少ない場合は、インク吸収性能が発揮されず、１００質量部より多い場合は、インク吸収性能はより発揮されるが、塗被層の表面強度が著しく低下して、塗被層が脱落する恐れがある。
【００２２】
本発明の非水性インクを使用するインクジェット記録用塗工紙は、光沢度を向上させるためにカレンダー処理を施すことが望ましい。通常のスーパーカレンダ、グロスカレンダ、ソフトカレンダ等の平滑化処理装置がオンマシンやオフマシンで適宜用いられ、加圧装置の形態、加圧ニップの数、加温等も通常の平滑化処理装置に準じて適宜調節される。カレンダロールの表面温度は１５℃以上であり、好ましくは２５℃以上である。
【００２３】
塗被層中に含まれる顔料としては、カオリン、クレー、焼成クレー、非晶質シリカ（無定形シリカともいう）、合成非晶質シリカ、酸化亜鉛、酸化アルミニウム、水酸化アルミニウム、炭酸カルシウム、サチンホワイト、珪酸アルミニウム、アルミナ、コロイダルシリカ、ゼオライト、合成ゼオライト、セピオライト、スメクタイト、合成スメクタイト、珪酸マグネシウム、炭酸マグネシウム、酸化マグネシウム、珪藻土、スチレン系プラスチックピグメント、ハイドロタルサイト、尿素樹脂系プラスチックピグメント、ベンゾグアナミン系プラスチックピグメント等、一般塗工紙の製造分野で公知公用の各種顔料を１種もしくは２種以上組み合わせて使用することができる。中でもカオリン、非晶質シリカ、合成非晶質シリカ、炭酸カルシウム、プラスチックピグメントが好ましい。特に、カオリンはインク吸収性と光沢性が共に優れるので好ましい。
【００２４】
塗被層中の接着剤（バインダー）成分としては、例えば、カチオン性澱粉、両性澱粉、酸化澱粉、酵素変性澱粉、熱化学変性澱粉、エステル化澱粉、エーテル化澱粉等の澱粉類、カルボキシメチルセルロース、ヒドロキシエチルセルロース等のセルロース誘導体、ゼラチン、カゼイン、大豆蛋白、天然ゴム等の天然あるいは半合成高分子化合物、ポリビニルアルコール、イソプレン、ネオプレン、ポリブタジエン等のポリジエン類、ポリブテン、ポリイソブチレン、ポリプロピレン、ポリエチレン等のポリアルケン類、ビニルハライド、酢酸ビニル、スチレン、（メタ）アクリル酸、（メタ）アクリル酸エステル、（メタ）アクリルアミド、メチルビニルエーテル等のビニル系重合体や共重合体類、スチレン−ブタジエン系、メチルメタクリレート−ブタジエン系等の合成ゴムラテックス類、ポリウレタン系樹脂、ポリエステル系樹脂、ポリアミド系樹脂、オレフィン−無水マレイン酸系樹脂、メラミン系樹脂等の合成樹脂類等が例示できる。これらの中から目的に応じて１種あるいは２種以上が適宜選択して使用される。
【００２５】
塗被層中における接着剤の配合量は、顔料１００質量部（固型分）に対して、２〜５０質量部（固型分）の範囲内にあることが好ましい。この配合割合が２質量部未満では、塗被層の塗膜強度が不十分になり、製本や折り加工の時に塗被層が脱落することがある。一方、配合量が５０質量部を越えると、塗被層のインク吸収性が著しく低下し、インクニジミ防止性が不十分になることがある。
【００２６】
この塗被層中には、これらの顔料及び接着剤の他に、各種助剤、例えば、界面活性剤、ｐＨ調節剤、粘度調節剤、柔軟剤、光沢付与剤、ワックス類、分散剤、流動変性剤、安定化剤、帯電防止剤、架橋剤、サイズ剤、蛍光増白剤、着色剤、紫外線吸収剤、消泡剤、耐水化剤、可塑剤、滑剤、防腐剤及び香料等の少なくとも１種が必要に応じて適宜含まれていてもよい。
【００２７】
本発明の非水性インクを使用するインクジェット記録用塗工紙において、塗被層の塗工量は、３〜３０ｇ／ｍ2であり、好ましくは５〜２５ｇ／ｍ2である。塗工量が３ｇ／ｍ2未満では、得られる塗被層のインクの吸収性が十分になることがある。一方、３０ｇ／ｍ2を越えると、塗工時の乾燥性が悪くなるなどの操業性が低下し、製造原価も高くなる。
【００２８】
塗被層には、インクジェット記録方式による非水性インクの定着性を高める為に、インクのイオン性に応じてカチオン性、又は、アニオン性の物質を含有させて塗被層とインクの結合力を高めることができる。カチオン性物質としては、ポリエチレンイミン、ポリエチレンイミン−エピクロルヒドリン反応物、ポリエチレンイミン−アクリルアミド付加物、ポリエチレンイミン−アクリロニトリル付加物、ポリアミド−ポリアミン樹脂、ポリアミド−エピクロルヒドリン樹脂、ポリアミド−ポリアミン−エピクロルヒドリン樹脂などのカチオン性ポリマ−が好適に使用される。
【００２９】
また、アニオン性物質としては、リンタングステン酸、リンモリブデン酸などの水不溶性金属塩、スチレン−無水マレイン酸共重合物のアンモニウム塩、α−オレフィン−無水マレイン酸共重合物のアンモニウム塩などのアニオン性ポリマ−、アニオン変性ＰＶＡ、カルボキシメチルセルロース等が使用されるが、中でもアニオン性ポリマ−が好適に使用される。
【００３０】
本発明のインクジェット記録用塗工紙において、そのシート状紙基材を構成するパルプについて、その製法及び種類等に特に限定はない。例えば、ＫＰのような化学パルプ、ＳＧＰ、ＲＧＰ、ＢＣＴＭＰ及びＣＴＭＰ等の機械パルプ、脱墨パルプのような古紙パルプ、並びにケナフ、竹、藁、麻等のような非木材パルプであってもよく、また、ポリアミド繊維、ポリエステル繊維等の有機合成繊維、再生繊維、例えば、ポリノジック繊維並びにガラス繊維、セラミック繊維、カーボン繊維等の無機質繊維も混用することができる。なお、シート状紙基材に用いるパルプとしては、ＥＣＦパルプ、ＴＣＦパルプ等の塩素フリーパルプを用いることが好ましい。
【００３１】
また、シート状紙基材中には、必要に応じて、填料が配合されていてもよい。填料としては、通常の上質紙に用いられる各種の顔料を用いることができ、例えばカオリン、焼成カオリン、炭酸カルシウム、硫酸カルシウム、硫酸バリウム、二酸化チタン、タルク、酸化亜鉛、アルミナ、炭酸マグネシウム、酸化マグネシウム、シリカ、ホワイトカーボン、ベントナイト、ゼオライト、セリサイト及びスメクタイト等の鉱物質顔料、並びにポリスチレン系樹脂、尿素系樹脂、メラミン系樹脂、アクリル系樹脂及び塩化ビニリデン系樹脂の微小中空粒子、密実型粒子及び貫通孔型粒子などの有機顔料が挙げられる。
【００３２】
なお、シート状紙基材の抄造時に、その紙料中に、本発明の所望の効果を損なわない範囲で、パルプ繊維や填料の他に、従来から使用されている各種のアニオン性、ノニオン性、カチオン性あるいは両性の歩留向上剤、濾水性向上剤、紙力増強剤や内添サイズ剤等の各種抄紙用内添助剤を必要に応じて適宜選択して使用することができる。さらに、染料、蛍光増白剤、ｐＨ調整剤、消泡剤、ピッチコントロール剤、スライムコントロール剤等の抄紙用内添助剤も必要に応じて適宜添加することができる。
【００３３】
シート状紙基材の抄紙方法については特に限定はなく、例えば、抄紙ｐＨが４．５付近で行われる酸性抄紙法、炭酸カルシウム等のアルカリ性填料を主成分として含み抄紙ｐＨ約６の弱酸性から抄紙ｐＨ約９の弱アルカリ性で行われる中性抄紙法等の全ての抄紙方法を適用することができ、抄紙機も長網抄紙機、ツインワイヤー抄紙機、丸網抄紙機、ヤンキー抄紙機を適宜使用することができる。
【００３４】
塗被層を形成するための塗被方法としては、従来の一般的な塗被装置、例えば、ブレードコータ、エヤーナイフコータ、スプレーコーター、ロールコータ、リバースロールコータ、バーコータ、カーテンコータ、ダイスロットコータ、グラビアコータ、チャンプレックスコータ、ブラシコータ及びツーロール、並びにメータリングブレード式のサイズプレスコータ、ビルブレードコータ、ショートドウェルコータ、リップコータ及びゲートロールコータ等の装置を適宜に用いることができる。
【００３５】
塗被層はシート状紙基材の両面に形成してもよく、１以上の複数層として形成してもよい。多層構造の塗被層は、最外面塗被層とシート状紙基材との間に必要により１層あるいは２層以上の中間塗被層を設けたものである。なお、両面塗工や多層構造にする場合、各々の塗被液が同一又は同一塗工量である必要はなく、所要の品質レベルに応じて適宜調整して配合すればよい。また、シート状紙基材の片面に塗被層を設けた場合、裏面に合成樹脂層、又は顔料と接着剤等からなる塗被層、又は帯電防止層等を設けることにより、カール防止、印刷適性付与、及び／又は給排紙適性等を付与することも可能である。さらに、シート状紙基材の裏面に種々の加工、例えば、粘着、磁性、難燃、耐熱、耐水、耐油、防滑等の後加工を施すことにより、用途適性を付加することも勿論可能である。
【００３６】
本発明のインクジェット記録用塗工紙は、シート状紙基材上に塗被層を設けた後、通常の乾燥工程及び表面処理工程等により平滑化処理される。また、塗被層の水分含有量を好ましくは３〜１０％に、より好ましくは４〜８％程度に調整して仕上げられる。
【実施例】
【００３７】
本発明を下記実施例により具体的に説明するが、勿論、それらは本発明の範囲を限定するものでない。なお、例中の「部」及び「％」は、特に断わらない限り、「質量部（固型分）」及び「質量％」を表す。
【００３８】
実施例１
〔シート状紙基材の作製〕
ＬＢＫＰ〔フリーネス（ＣＳＦ）＝４５０ｍｌ，Ｚｅ−Ｅ−Ｐ−Ｄの４段シーケンスで製造した塩素フリーパルプ〕１００部のパルプスラリーに、内添サイズ剤としてアルケニル琥珀酸無水物（商標；ファイブラン８１Ｋ、荒川化学工業社製）０．０５部、定着剤としてカチオン化澱粉（商標；ＣａｔｏＦ、王子ナショナル社製）０．７部、並びに硫酸バンド０．５部を添加し、さらに填料として、炭酸カルシウム１０部を添加し、これらの混合物を白水で希釈してｐＨ７、固形分濃度０．８％の紙料を調製した。
この紙料を、長網抄紙機に供して抄紙し、得られた湿紙に、酸化澱粉（商標；エースＡ、日本ＮＳＣ社製）を濃度６％で含むサイズプレス液を、サイズプレス装置で塗布量が乾燥質量で２ｇ／ｍ2 となるように塗布し、乾燥し、さらにマシンカレンダを用いてベック平滑度が５０秒になるように平滑化処理を施して、坪量が１２７ｇ／ｍ2 のシート状紙基材を作製した。
【００３９】
〔塗被液の調製〕
顔料としてカオリン（ＥＮＧＥＬＨＡＲＤ社製：商品名「ＡＮＳＨＩＬＥＸ９３」）１００部に、分散剤としてポリアクリル酸ソーダ（商品名：アロンＡ−９、東亜合成社製）０．２部を加え、コーレス分散機を用いて水分散して顔料スラリーを調製した。この顔料スラリーにポリビニルアルコール（クラレ社製：商品名「ＰＶＡ−１１７」）２０部、及びロジン誘導体として重合ロジンエステルエマルジョン（荒川化学社製：商品名「スーパーエステルＥ８６５」）５０部を添加して撹拌し、さらに水を加えて固形分濃度２５％の塗被液を調製した。
【００４０】
〔シート状紙基材への塗被層の形成〕
得られた塗被液を、前記シート状紙基材の両面に、エアーナイフを用いて片面当たり乾燥塗布質量が１０ｇ／ｍ2 になるように塗被、乾燥し、その後、金属ロールと弾性ロールで構成された加圧ニップに通紙して坪量が１３７ｇ／ｍ2のインクジェット記録用塗工紙を得た
【００４１】
〔光沢度の測定〕
ＪＩＳ−Ｚ８７４２により、インクジェット記録用塗工紙の光沢度を入射角と受光角が７５度の条件で測定した。測定器は、村上色彩研究所社製ＧＬＯＳＳ  ＭＥＴＥＲ  ＭＯＤＥＬ  ＧＭ−２６Ｄを用いた。以上の測定結果を表１に示した。
【００４２】
〔インクジェット記録評価〕
（ａ）インクジェット印字：インクジェットファクシミリ機 （シャープ社製、「彩遊記」、非水系顔料インク）を用いて、単色、多色それぞれのべた印字パターンで印字を行なった。
（ｂ）インク吸収性−１：印字後、２色（シアン、イエロー）のインクが重なったグリーン部を直ちに定規などのヘラ状物でこすり、インクの尾引きの長さを測定した。インク尾引きが１５ｍｍ以下であればインク吸収性が良好、さらに１０ｍｍ以下であれば特に良好であると判断し、評価結果を表１に示した。
（ｄ）インク吸収性−２：印字後、３色（マゼンタ、イエロー、シアン）のインクが重なったプロセスブラック部に直ちに白紙の上質紙を重ね合わせて、裏移りをとりマクベス濃度計ＲＤ−９１４、ブラックフィルターで評価した。マクベス濃度が０．７０以下であればインク吸収性が良好、さらに０．５０以下であれば特に良好であると判断し、評価結果を表１に示した。
【００４３】
実施例２
塗被液の調整を下記に変更した以外は、実施例１と同様にしてシート状基材を作製し、インクジェット記録用塗工紙を得、評価を行なった。評価結果を表１に示した。
【００４４】
〔塗被液の調整〕
顔料としてカオリン（ＥＮＧＥＬＨＡＲＤ社製：商品名「ＡＮＳＨＩＬＥＸ９３」）１００部に、分散剤としてポリアクリル酸ソーダ（商品名：アロンＡ−９、東亜合成社製）０．２部を加え、コーレス分散機を用いて水分散して顔料スラリーを調製した。この顔料スラリーにポリビニルアルコール（クラレ社製：商品名「ＰＶＡ−１１７」）２０部、及びロジン誘導体としてロジンエステルエマルジョン（荒川化学社製：商品名「スーパーエステルＥ７３０−５５」）５０部を添加して撹拌し、さらに水を加えて固形分濃度２５％の塗被液を調製した。
【００４５】
実施例３
塗被液の調整を下記に変更した以外は、実施例１と同様にしてシート状基材を作製し、インクジェット記録用塗工紙を得、評価を行なった。評価結果を表１に示した。
【００４６】
〔塗被液の調整〕
顔料としてカオリン（ＥＮＧＥＬＨＡＲＤ社製：商品名「ＡＮＳＨＩＬＥＸ９３」）８０部、合成非晶質シリカ（トクヤマ社製：商品名「ファインシール−Ｘ３０」）２０部に、分散剤としてポリアクリル酸ソーダ（商品名：アロンＡ−９、東亜合成社製）０．２部を加え、コーレス分散機を用いて水分散して顔料スラリーを調製した。この顔料スラリーにポリビニルアルコール（クラレ社製：商品名「ＰＶＡ−１１７」）３０部、及びロジン誘導体として重合ロジンエステルエマルジョン（荒川化学社製：商品名「スーパーエステルＥ８６５」）５０部を添加して撹拌し、さらに水を加えて固形分濃度２５％の塗被液を調製した。
【００４７】
実施例４
塗被液の調整を下記に変更した以外は、実施例１と同様にしてシート状基材を作製し、インクジェット記録用塗工紙を得、評価を行なった。評価結果を表１に示した。
【００４８】
〔塗被液の調整〕
顔料としてカオリン（ＥＮＧＥＬＨＡＲＤ社製：商品名「ＡＮＳＨＩＬＥＸ９３」）８０部、有機微粒子（三井化学社製：商品名「グロスデール−１１０Ｍ」）２０部に、分散剤としてポリアクリル酸ソーダ（商品名：アロンＡ−９、東亜合成社製）０．２部を加え、コーレス分散機を用いて水分散して顔料スラリーを調製した。この顔料スラリーにポリビニルアルコール（クラレ社製：商品名「ＰＶＡ−１１７」）２０部、及びロジン誘導体として重合ロジンエステルエマルジョン（荒川化学社製：商品名「スーパーエステルＥ８６５」）３０部を添加して撹拌し、さらに水を加えて固形分濃度２５％の塗被液を調製した。
【００４９】
比較例１
塗被液中のロジン誘導体を配合しない以外は、実施例１と同様にしてインクジェット記録用塗工紙を作成し、評価を行なった。評価結果を表１に示した。
【００５０】
比較例２
塗被液中のロジン誘導体を配合しない以外は、実施例３と同様にしてインクジェット記録用塗工紙を作製し、評価を行なった。評価結果を表１に示した。
【００５１】
比較例３
塗被液中のロジン誘導体を配合しない以外は、実施例４と同様にしてインクジェット記録用塗工紙を作製し、評価を行なった。評価結果を表１に示した。
【００５２】
【表１】
2005225159.tif 000002
【００５３】
表１から明らかなように、本発明のロジン又は／及びロジン誘導体を配合した塗工紙は、非水性インクの吸収性が良く、かつ白紙光沢度の高いインクジェット記録用塗工紙を提供するものであり、実用上極めて有用である。